(57)【要約】【課題】本発明の一実施形態は、普通紙における画像濃度及び保存安定性に優れるインクジェットインクを提供することを目的とする。【解決手段】インクジェットインクは、水、水溶性有機溶媒、顔料及び共重合体を含み、共重合体は、一般式（１）で表される構成単位と、一般式（２）で表される構成単位を有する。【選択図】なし【特許請求の範囲】
【請求項１】
水、水溶性有機溶媒、顔料及び共重合体を含み、
前記共重合体は、一般式
【化１】
2014132056.tif 000013
（式中、Ｒ１は、メチル基又は水素原子であり、Ｍ１＋は、プロトン、アルカリ金属イオン又は有機アンモニウムイオンであり、Ｍ２＋は、アルカリ金属イオン又は有機アンモニウムイオンである。）
で表される構成単位と、一般式
【化２】
2014132056.tif 000014
（式中、Ｒ２は、メチル基又は水素原子である。）
で表される構成単位を有することを特徴とするインクジェットインク。
【請求項２】
前記共重合体は、一般式
【化３】
2014132056.tif 000015
で表される化合物及び一般式
【化４】
2014132056.tif 000016
で表される化合物を含むモノマーを共重合した後、アルカリ金属塩基又は有機アミン塩基で中和することにより合成されていることを特徴とする請求項１に記載のインクジェットインク。
【請求項３】
前記共重合体は、前記一般式（１）で表される構成単位の含有量が２０質量％以上６０質量％以下であることを特徴とする請求項１又は２に記載のインクジェットインク。
【請求項４】
前記水溶性有機溶媒は、湿潤剤を含み、
該湿潤剤の含有量が２０質量％以上５０質量％以下であることを特徴とする請求項１乃至３のいずれか一項に記載のインクジェットインク。
【請求項５】
請求項１乃至４のいずれか一項に記載のインクジェットインクが収容されていることを特徴とするインクカートリッジ。
【請求項６】
請求項１乃至４のいずれか一項に記載のインクジェットインクを吐出する手段を有することを特徴とするインクジェット記録装置。
【請求項７】
請求項１乃至４のいずれか一項に記載のインクジェットインクにより画像が記録されていることを特徴とする画像記録物。
【発明の詳細な説明】
【技術分野】
【０００１】
本発明の一実施形態は、インクジェットインク、インクカートリッジ、インクジェット記録装置及び画像記録物に関する。
【背景技術】
【０００２】
近年、画像形成装置として、プロセスが簡単であり、フルカラー化が容易であり、簡略な構成であっても高解像度の画像が得られることから、インクジェット記録装置が普及している。
【０００３】
インクジェット記録装置は、熱により発生する泡、ピエゾ、静電等を用いて発生させた圧力によりインクを飛翔させ、記録媒体に付着させて画像を形成する装置であり、パーソナル及び産業用のプリンターや印刷まで用途が拡大してきている。
【０００４】
インクジェット記録装置においては、近年、顔料インクの研究が進められている。
【０００５】
しかしながら、顔料インクは、保存安定性が不十分であるという問題がある。
【０００６】
特許文献１には、水、水溶性有機溶媒、顔料、及び顔料を分散させるための重量平均分子量８００以上の高分子分散剤を含むインクジェット用インクが開示されている。このとき、（遠心処理（遠心処理条件：遠心加速度９０００ｇ×３０ｍｉｎ）後の沈降物を除いたインク中における顔料に対する高分子分散剤の比率）／（遠心処理前のインク中における顔料に対する高分子分散剤の比率）で示される特性値が１．０〜１．５である。
【０００７】
しかしながら、普通紙における画像濃度及び保存安定性を両立することができないという問題がある。
【発明の概要】
【発明が解決しようとする課題】
【０００８】
本発明の一実施形態は、上記従来技術が有する問題に鑑み、普通紙における画像濃度及び保存安定性に優れるインクジェットインクを提供することを目的とする。
【課題を解決するための手段】
【０００９】
本発明の一実施形態は、インクジェットインクにおいて、水、水溶性有機溶媒、顔料及び共重合体を含み、前記共重合体は、一般式
【００１０】
【化１】
2014132056.tif 000002
（式中、Ｒ１は、メチル基又は水素原子であり、Ｍ１＋は、プロトン、アルカリ金属イオン又は有機アンモニウムイオンであり、Ｍ２＋は、アルカリ金属イオン又は有機アンモニウムイオンである。）
で表される構成単位と、一般式
【００１１】
【化２】
2014132056.tif 000003
（式中、Ｒ２は、メチル基又は水素原子である。）
で表される構成単位を有する。
【発明の効果】
【００１２】
本発明の一実施形態によれば、普通紙における画像濃度及び保存安定性に優れるインクジェットインクを提供することができる。
【図面の簡単な説明】
【００１３】
【図１】インクジェット記録装置の一例を示す斜視図である。
【図２】図１のインクジェット記録装置の全体構成を示す概略図である。
【図３】図１のインクジェット記録装置の部分拡大図である。
【図４】図１のインクカートリッジを示す概略図である。
【発明を実施するための形態】
【００１４】
次に、本発明のインクジェットインクの一実施形態を説明する。
【００１５】
インクジェットインクは、水、水溶性有機溶媒、顔料及び共重合体を含む。
【００１６】
水としては、イオン交換水、限外濾過水、逆浸透水、蒸留水等の純水又は超純水を用いることができる。
【００１７】
共重合体は、一般式（１）で表される構成単位と、一般式（２）で表わされる構成単位を有し、一般式
【００１８】
【化３】
2014132056.tif 000004
で表される化合物と、一般式
【００１９】
【化４】
2014132056.tif 000005
で表される化合物を含むモノマーを共重合した後、アルカリ金属塩基又は有機アミン塩基で中和することにより合成することができる。このとき、共重合体は、通常、水溶性樹脂又は水分散性樹脂である。
【００２０】
モノマーを共重合する方法としては、特に限定されないが、撹拌機、温度計、窒素導入管を備えたフラスコ内で、溶媒及び重合開始剤の存在下、窒素ガスを流しながら、６０〜１５０℃でモノマーを共重合する方法等が挙げられる。
【００２１】
一般式（３）で表される化合物は、リン酸２−（メタクリロイルオキシ）エチル又はリン酸２−（アクリロイルオキシ）エチルである。
【００２２】
リン酸２−（メタクリロイルオキシ）エチルの市販品としては、ライトエステルＰ−１Ｍ（共栄社化学工業社製）、ホスマーＭ（ユニケミカル社製）等が挙げられる。
【００２３】
リン酸２−（アクリロイルオキシ）エチルの市販品としては、ライトアクリレートＰ−１Ａ（共栄社化学工業社製）等が挙げられる。
【００２４】
アルカリ金属塩基又は有機アミン塩基で中和する際の中和率は、通常、５０〜１００％である。
【００２５】
このため、共重合体は、一般式
【００２６】
【化５】
2014132056.tif 000006
で表される構成単位をさらに有していてもよい。
【００２７】
一般式（１）におけるアルカリ金属イオンとしては、特に限定されないが、Ｌｉ＋、Ｎａ＋、Ｋ＋等が挙げられる。
【００２８】
一般式（１）における有機アンモニウムイオンとしては、モノ、ジ又はトリメチルアンモニウムイオン、モノ、ジ又はトリエチルアンモニウムイオン等のアルキルアンモニウムイオン、モノエタノールアンモニウムイオン、ジエタノールアンモニウムイオン、トリエタノールアンモニウムイオン、メチルエタノールアンモニウムイオン、メチルジエタノールアンモニウムイオン、ジメチルエタノールアンモニウムイオン、モノプロパノールアンモニウムイオン、ジプロパノールアンモニウムイオン、トリプロパノールアンモニウムイオン、イソプロパノールアンモニウムイオン、１，１−ビス（ヒドロキシメチル）−２−ヒドロキシエチルアンモニウムイオン、１，１−ビス（ヒドロキシメチル）プロピルアンモニウムイオン等のアルコールアンモニウムイオン、コリニウムイオン、モルホリニウムイオン、Ｎ−メチルモノホルリニウムイオン、Ｎ−メチル−２−ピロリドニウムイオン、２−ピロリドニウムイオン等の環状アミン由来のアンモニウムイオン等が挙げられる。
【００２９】
一般式（４）で表される化合物は、メタクリル酸オレイル又はアクリル酸オレイルである。
【００３０】
一般式（４）で表される化合物は、アクリル酸又はメタクリル酸と、オレイルアルコールを脱水反応させることにより得られる。
【００３１】
共重合体の一般式（１）で表される構成単位の含有量は、通常、１０〜９０質量％であり、２０〜６０質量％であることが好ましい。これにより、インクジェットインクの普通紙における画像濃度及び保存安定性を両立することができる。
【００３２】
共重合体の一般式（２）で表される構成単位の含有量は、通常、１０〜９０質量％であり、２０〜６０質量％であることが好ましい。これにより、インクジェットインクの普通紙における画像濃度及び保存安定性を両立することができる。
【００３３】
アルカリ金属塩基又は有機アミン塩基で中和する前の共重合体の重量平均分子量は、通常、３０００〜６００００であり、５０００〜５００００であることが好ましく、６０００〜３００００であることがさらに好ましい。これにより、インクジェットインクの普通紙における画像濃度及び保存安定性を両立することができる。
【００３４】
インクジェットインク中の共重合体の含有量は、通常、０．０５〜１０質量％であり、０．５〜５質量％であることが好ましく、１〜３質量％であることがさらに好ましい。インクジェットインク中の共重合体の含有量が０．０５質量％以上であることにより、普通紙における画像濃度を向上させることができ、１０質量％以下であることにより、インクジェットインクの吐出安定性を向上させることができる。
【００３５】
顔料に対する共重合体の質量比は、通常、０．０１〜１であり、０．０５〜０．８であることが好ましく、０．１〜０．５であることがさらに好ましい。顔料に対する共重合体の質量比が０．０１以上であることにより、インクジェットインクの保存安定性を向上させることができ、１以下であることにより、普通紙における画像濃度を向上させることができる。
【００３６】
水溶性有機溶媒としては、特に限定されないが、グリセリン、エチレングリコール、ジエチレングリコール、イソプロピリデングリセロール、１，３−ブタンジオール、３−メチル−１，３−ブタンジオール、トリエチレングリコール、プロピレングリコール、ジプロピレングリコール、トリメチロールプロパン、トリメチロールエタン、エチレングリコール、ジエチレングリコール、ジプロピレングリコール、トリプロピレングリコール、テトラエチレングリコール、ヘキシレングリコール、ポリエチレングリコール、ポリプロピレングリコール、１，５−ペンタンジオール、１，６−ヘキサンジオール、グリセロール、１，２，６−ヘキサントリオール、１，２，４−ブタントリオール、１，２，３−ブタントリオール、ペトリオール等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類；２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド、Ｎ，Ｎ−ジメチル−β−メトキシプロピオンアミド、Ｎ，Ｎ−ジメチル−β−ブトキシプロピオンアミド等のアミド類；モノエタノールアミン、ジエタノールアミン、トリエタノールアミン、モノエチルアミン、ジエチルアミン、トリエチルアミン等のアミン類；ジメチルスルホキシド、スルホラン、チオジエタノール等の含硫黄化合物類；３−エチル−３−ヒドロキシメチルオキセタン、プロピレンカーボネート、炭酸エチレン等、炭素数が８〜１１のポリオール、炭素数が８〜１１のグリコールエーテル、低級アルコール等が挙げられ、二種以上併用してもよい。
【００３７】
水溶性有機溶媒の中でも、インクジェットインクの湿潤性の点で、グリセリン、エチレングリコール、ジエチレングリコール、イソプロピリデングリセロール、１，３−ブタンジオール、３−メチル−１，３−ブタンジオール、トリエチレングリコール、プロピレングリコール、ジプロピレングリコール、トリメチロールプロパン、トリメチロールエタン、エチレングリコール、ジエチレングリコール、ジプロピレングリコール、トリプロピレングリコール、テトラエチレングリコール、ヘキシレングリコール、ポリエチレングリコール、ポリプロピレングリコール、１，５−ペンタンジオール、１，６−ヘキサンジオール、グリセロール、１，２，６−ヘキサントリオール、１，２，４−ブタントリオール、１，２，３−ブタントリオール、ペトリオール等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類；２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド、Ｎ，Ｎ−ジメチル−β−メトキシプロピオンアミド、Ｎ，Ｎ−ジメチル−β−ブトキシプロピオンアミド等のアミド類；モノエタノールアミン、ジエタノールアミン、トリエタノールアミン、モノエチルアミン、ジエチルアミン、トリエチルアミン等のアミン類；ジメチルスルホキシド、スルホラン、チオジエタノール等の含硫黄化合物類；３−エチル−３−ヒドロキシメチルオキセタン、プロピレンカーボネート、炭酸エチレン等が好ましく、１，３−ブタンジオール、ジエチレングリコール、２，２，４−トリメチル−１，３−ペンタンジオール、トリエチレングリコール及び／又はグリセリンがさらに好ましい。
【００３８】
なお、湿潤性とは、インクジェットインク中の水分を保持し、インクジェットインクの乾燥を防ぐ性質であり、湿潤性を有するものを湿潤剤と略称する。
【００３９】
インクジェットインク中の湿潤剤の含有量は、通常、１０〜６０質量％であり、２０〜５０質量％であることが好ましい。インクジェットインク中の湿潤剤の含有量が１０質量％以上であることにより、インクジェットインクの吐出安定性を向上させることができ、６０質量％以下であることにより、インクジェットインクの乾燥性を向上させることができる。
【００４０】
水溶性有機溶媒の中でも、インクジェットインクの浸透性の点で、炭素数が８〜１１のポリオール、炭素数が８〜１１のグリコールエーテル、低級アルコールが好ましく、２−エチル−１，３−ヘキサンジオール（溶解度４．２質量％）、２，２，４−トリメチル−１，３−ペンタンジオール（溶解度２．０質量％）がさらに好ましい。
【００４１】
炭素数が８〜１１のポリオールとしては、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオール等が挙げられる。
【００４２】
炭素数が８〜１１のグリコールエーテルとしては、ジエチレングリコールモノフェニルエーテル、エチレングリコールモノフェニルエーテル、エチレングリコールモノアリルエーテル、ジエチレングリコールモノフェニルエーテル、ジエチレングリコールモノブチルエーテル、プロピレングリコールモノブチルエーテル、テトラエチレングリコールクロロフェニルエーテル等が挙げられる。
【００４３】
低級アルコールとしては、エタノール等が挙げられる。
【００４４】
なお、浸透性とは、記録媒体に対するインクジェットインクの浸透を促進させる性質であり、浸透性を有するものを浸透剤と略称する。
【００４５】
インクジェットインク中の浸透剤の含有量は、通常、０．１〜４質量％である。インクジェットインク中の浸透剤の含有量が０．１質量％以上であることにより、画像の滲みを抑制することができ、４質量％以下であることにより、インクジェットインクの吐出安定性を向上させたり、画像濃度を向上させたりすることができる。
【００４６】
インクジェットインクは、水溶性有機溶媒以外の湿潤剤をさらに含んでいてもよい。
【００４７】
水溶性有機溶媒以外の湿潤剤としては、特に限定されないが、糖類及びその誘導体等が挙げられ、二種以上併用してもよい。
【００４８】
糖類としては、特に限定されないが、グルコース、マンノース、フルクトース、リボース、キシロース、アラビノース、ガラクトース等の単糖類；マルトース、セロビオース、ラクトース、スクロース、トレハロース等の二糖類；マルトトリオース等のオリゴ糖類；α−シクロデキストリン、セルロース等の多糖類等が挙げられる。
【００４９】
糖類の誘導体としては、Ｄ−ソルビトール、ソルビタン、マルチトール、エリスリトール、ラクチトール、キシリトール等の糖アルコール等の還元糖；アルドン酸、ウロン酸糖の酸化糖；アミノ酸、チオ酸等が挙げられる。中でも、糖アルコールが好ましい。
【００５０】
顔料としては、特に限定されないが、無機顔料及び有機顔料のいずれを用いてもよく、二種以上併用してもよい。
【００５１】
無機顔料としては、酸化チタン、酸化鉄、炭酸カルシウム、硫酸バリウム、水酸化アルミニウム、バリウムイエロー、紺青、カドミウムレッド、クロムイエロー、金属粉、カーボンブラック等が挙げられる。中でも、カーボンブラックが好ましい。
【００５２】
カーボンブラックの製造方法としては、特に限定されないが、コンタクト法、ファーネス法、サーマル法等が挙げられる。
【００５３】
有機顔料としては、アゾ顔料、アゾメチン顔料、多環式顔料、染料キレート、ニトロ顔料、ニトロソ顔料、アニリンブラック等が挙げられる。中でも、アゾ顔料、多環式顔料が好ましい。
【００５４】
アゾ顔料としては、アゾレーキ、不溶性アゾ顔料、縮合アゾ顔料、キレートアゾ顔料等が挙げられる。
【００５５】
多環式顔料としては、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフラロン顔料、ローダミンＢレーキ顔料等が挙げられる。
【００５６】
染料キレートとしては、塩基性染料型キレート、酸性染料型キレート等が挙げられる。
【００５７】
ブラック用の顔料としては、ファーネスブラック、ランプブラック、アセチレンブラック、チャンネルブラック等のカーボンブラック（Ｃ．Ｉ．ピグメントブラック７）類；銅、鉄（Ｃ．Ｉ．ピグメントブラック１１）、酸化チタン等の金属類；アニリンブラック（Ｃ．Ｉ．ピグメントブラック１）等の有機顔料等が挙げられる。
【００５８】
カーボンブラックは、ファーネス法又はチャネル法で製造されており、平均一次粒径が１５〜４０ｎｍ、ＢＥＴ法による比表面積が５０〜３００ｍ２／ｇ、ＤＢＰ吸油量が４０〜１５０ｍＬ／１００ｇ、揮発分が０．５〜１０質量％、ｐＨが２〜９であることが好ましい。
【００５９】
カーボンブラックの市販品としては、Ｎｏ．２３００、Ｎｏ．９００、ＭＣＦ−８８、Ｎｏ．３３、Ｎｏ．４０、Ｎｏ．４５、Ｎｏ．５２、ＭＡ７、ＭＡ８、ＭＡ１００、Ｎｏ．２２００Ｂ（以上、三菱化学社製）；Ｒａｖｅｎ７００、５７５０、５２５０、５０００、３５００、１２５５（以上、コロンビア社製）；Ｒｅｇａｌ４００Ｒ、３３０Ｒ、６６０Ｒ、Ｍｏｇｕｌ  Ｌ、Ｍｏｎａｒｃｈ７００、８００、８８０、９００、１０００、１１００、１３００、Ｍｏｎａｒｃｈ１４００（以上、キャボット社製）；カラーブラックＦＷ１、ＦＷ２、ＦＷ２Ｖ、ＦＷ１８、ＦＷ２００、Ｓ１５０、Ｓ１６０、Ｓ１７０、プリンテックス３５、Ｕ、Ｖ、１４０Ｕ、１４０Ｖ、スペシャルブラック６、５、４Ａ、４（以上、デグッサ社製）等が挙げられる。
【００６０】
イエロー用の顔料としては、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３８、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１７４、Ｃ．Ｉ．ピグメントイエロー１８０等が挙げられる。
【００６１】
マゼンタ用の顔料としては、Ｃ．Ｉ．ピグメントレッド５、Ｃ．Ｉ．ピグメントレッド７、Ｃ．Ｉ．ピグメントレッド１２、Ｃ．Ｉ．ピグメントレッド４８（Ｃａ）、Ｃ．Ｉ．ピグメントレッド４８（Ｍｎ）、Ｃ．Ｉ．ピグメントレッド５７（Ｃａ）、Ｃ．Ｉ．ピグメントレッド５７：１、Ｃ．Ｉ．ピグメントレッド１１２、Ｃ．Ｉ．ピグメントレッド１２２、Ｃ．Ｉ．ピグメントレッド１２３、Ｃ．Ｉ．ピグメントレッド１４６、Ｃ．Ｉ．ピグメントレッド１６８、Ｃ．Ｉ．ピグメントレッド１７６、Ｃ．Ｉ．ピグメントレッド１８４、Ｃ．Ｉ．ピグメントレッド１８５、Ｃ．Ｉ．ピグメントレッド２０２、ピグメントバイオレット１９等が挙げられる。
【００６２】
シアン用の顔料としては、Ｃ．Ｉ．ピグメントブルー１、Ｃ．Ｉ．ピグメントブルー２、Ｃ．Ｉ．ピグメントブルー３、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：３４、Ｃ．Ｉ．ピグメントブルー１６、Ｃ．Ｉ．ピグメントブルー２２、Ｃ．Ｉ．ピグメントブルー６０、Ｃ．Ｉ．ピグメントブルー６３、Ｃ．Ｉ．ピグメントブルー６６；Ｃ．Ｉ．バットブルー４、Ｃ．Ｉ．バットブルー６０等が挙げられる。
【００６３】
インクジェットインク中の顔料の含有量は、通常、１〜２０質量％である。インクジェットインク中の顔料の含有量が１質量％以上であることにより、画像濃度を向上させることができ、２０質量％以下であることにより、インクジェットインクの吐出安定性を向上させることができる。
【００６４】
顔料の体積平均粒径（Ｄ５０％）は、通常、１５０ｎｍ以下である。
【００６５】
なお、顔料の体積平均粒径は、２３℃、５５％ＲＨの環境下、マイクロトラックＵＰＡ（日機装社製）を用いて、動的光散乱法により測定することができる。
【００６６】
インクジェットインクは、分散剤、浸透剤、ｐＨ調整剤、水分散性樹脂、防腐防黴剤、キレート試薬、防錆剤、酸化防止剤、紫外線吸収剤、酸素吸収剤、光安定化剤等をさらに含んでいてもよい。
【００６７】
分散剤としては、インクジェットインク中における顔料の分散を促進させることが可能であれば、特に限定されないが、アニオン性界面活性剤、カチオン性界面活性剤、両性界面活性剤、ノニオン性界面活性剤等が挙げられ、二種以上併用してもよい。
【００６８】
アニオン性界面活性剤としては、アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、ポリオキシアルキルエーテル硫酸塩、ポリオキシエチレンアルキルエーテルリン酸塩、ロジン酸石鹸、ヒマシ油硫酸エステル塩、ラウリルアルコール硫酸エステル塩、アルキルフェノール型燐酸エステル、ナフタレンスルホン酸塩ホルマリン縮合物、アルキル型燐酸エステル、アルキルアリルスルホン塩酸、ジエチルスルホコハク酸塩、ジエチルヘキシルスルホコハク酸塩、ジオクチルスルホコハク酸塩等が挙げられる。
【００６９】
カチオン性界面活性剤としては、２−ビニルピリジン誘導体、ポリ（４−ビニルピリジン）誘導体等が挙げられる。
【００７０】
両性界面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００７１】
ノニオン性界面活性剤としては、ポリオキシエチレンノニルフェニルエーテル、ポリオキシエチレンオクチルフェニルエーテル、ポリオキシエチレンドデシルフェニルエーテル、ポリオキシエチレンラウリルエーテル、ポリオキシエチレンオレイルエーテル、ポリオキシエチレンアルキルエーテル、ポリオキシアリルキルアルキルエーテル等のエーテル系界面活性剤；ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系界面活性剤；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール系界面活性剤等が挙げられる。
【００７２】
ｐＨ調整剤としては、インクジェットインクのｐＨを調製することが可能であれば、特に限定されないが、アルコールアミン、アルカリ金属の水酸化物、水酸化アンモニウム、水酸化ホスホニウム、アルカリ金属の炭酸塩等が挙げられる。
【００７３】
アルコールアミンとしては、ジエタノールアミン、トリエタノールアミン、２−アミノ−２−エチル−１，３−プロパンジオール等が挙げられる。
【００７４】
アルカリ金属の水酸化物としては、水酸化リチウム、水酸化ナトリウム、水酸化カリウム等が挙げられる。
【００７５】
水酸化アンモニウムとしては、水酸化アンモニウム、水酸化４級アンモニウム等が挙げられる。
【００７６】
水酸化ホスホニウムとしては、水酸化４級ホスホニウム等が挙げられる。
【００７７】
アルカリ金属の炭酸塩としては、炭酸リチウム、炭酸ナトリウム、炭酸カリウム等が挙げられる。
【００７８】
水分散性樹脂としては、特に限定されないが、縮合系合成樹脂、付加系合成樹脂、天然高分子化合物等が挙げられ、二種以上併用してもよい。
【００７９】
縮合系合成樹脂としては、ポリエステル、ポリウレタン、ポリエポキシ樹脂、ポリアミド、ポリエーテル、ポリ（メタ）アクリル樹脂、アクリル−シリコーン樹脂、フッ素系樹脂等が挙げられる。
【００８０】
付加系合成樹脂としては、ポリオレフィン樹脂、ポリスチレン系樹脂、ポリビニルアルコール系樹脂、ポリビニルエステル系樹脂、ポリアクリル酸系樹脂、不飽和カルボン酸系樹脂等が挙げられる。
【００８１】
天然高分子化合物としては、セルロース類、ロジン類、天然ゴム等が挙げられる。
【００８２】
中でも、ポリウレタン、アクリル−シリコーン樹脂びフッ素系樹脂が好ましい。
【００８３】
防腐防黴剤としては、インクジェットインク中における菌の繁殖を抑制することが可能であれば、特に限定されないが、デヒドロ酢酸ナトリウム、ソルビン酸ナトリウム、２−ピリジンチオール−１−オキサイドナトリウム、安息香酸ナトリウム、ペンタクロロフェノールナトリウム等が挙げられる。
【００８４】
キレート試薬としては、特に限定されないが、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等が挙げられる。
【００８５】
防錆剤としては、特に限定されないが、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等が挙げられる。
【００８６】
酸化防止剤としては、特に限定されないが、フェノール系酸化防止剤（ヒンダードフェノール系酸化防止剤を含む）、アミン系酸化防止剤、硫黄系酸化防止剤、リン系酸化防止剤等が挙げられる。
【００８７】
紫外線吸収剤としては、特に限定されないが、ベンゾフェノン系紫外線吸収剤、ベンゾトリアゾール系紫外線吸収剤、サリチレート系紫外線吸収剤、シアノアクリレート系紫外線吸収剤、ニッケル錯塩系紫外線吸収剤等が挙げられる。
【００８８】
インクジェットインクは、水、水溶性有機溶媒、顔料及び共重合体を含む組成物を、分散機を用いて、分散又は溶解させた後、攪拌機を用いて撹拌することにより製造することができる。
【００８９】
なお、水、顔料及び共重合体を含む組成物を、分散機を用いて分散させて、顔料分散体を予め製造することが好ましい。
【００９０】
顔料分散体中の顔料の含有量は、通常、０．１〜５０質量％であり、０．１〜３０質量％であることが好ましい。
【００９１】
分散機としては、特に限定されないが、サンドミル、ホモジナイザー、ボールミル、ペイントシャイカー、超音波分散機等が挙げられる。
【００９２】
攪拌機としては、特に限定されないが、攪拌羽根を有する攪拌機、マグネチックスターラー、高速の分散機等が挙げられる。
【００９３】
顔料分散体及びインクジェットインクを製造する際に、フィルター、遠心分離装置等を用いて、粗大粒子をろ過することが好ましい。
【００９４】
インクジェットインクの２５℃における粘度は、通常、３〜２０ｍＰａ・ｓである。インクジェットインクの２５℃における粘度が３ｍＰａ・ｓ以上であることにより、画像濃度を向上させたり、画像の滲みを抑制したりすることができ、２０ｍＰａ・ｓ以下であることにより、インクジェットインクの吐出安定性を向上させることができる。
【００９５】
なお、インクジェットインクの２５℃における粘度は、粘度計ＲＬ−５５０（東機産業社製）用いて測定することができる。
【００９６】
インクジェットインクのｐＨは、通常、８．５〜１１であり、９〜１１であることが好ましい。インクジェットインクのｐＨが８．５以上であることにより、インクジェットインクの保存安定性を向上させることができ、１１以下であることにより、インクジェットヘッドやインク供給ユニットの腐食を抑制することができる。
【００９７】
なお、インクジェットインクのｐＨは、ｐＨメーターＨＭ−３０Ｒ（ＴＯＡ−ＤＫＫ社製）を用いて測定することができる。
【００９８】
インクジェットインクの２５℃における表面張力は、通常、４０ｍＮ／ｍ以下である。これにより、インクジェットインクのレベリング性を向上させることができる。
【００９９】
次に、本発明のインクジェット記録装置の一実施形態を説明する。
【０１００】
インクジェット記録装置は、上記実施形態のインクジェットインクを吐出する手段を有し、必要に応じて、制御手段をさらに有する。
【０１０１】
インクジェットインクを吐出する手段としては、特に限定されないが、インクジェットインクに刺激（エネルギー）を印加するインクジェットヘッド等が挙げられる。
【０１０２】
刺激（エネルギー）としては、特に限定されないが、熱（温度）、圧力、振動、光等が挙げられ、二種以上併用してもよい。中でも、熱、圧力が好ましい。
【０１０３】
例えば、刺激が熱である場合、インクジェットヘッド内のインクジェットインクに、記録信号に対応する熱エネルギーを、発熱抵抗体を用いて印加して、インクジェットインクに気泡を発生させ、気泡の圧力により、ノズルからインクジェットインクを吐出する。
【０１０４】
また、刺激が圧力である場合、インクジェットヘッド内のインク流路内にある圧力室に接着されている圧電素子に電圧を印加することにより、圧電素子が撓み、圧力室の容積が縮小して、ノズルからインクジェットインクを吐出する。
【０１０５】
制御手段としては、シークエンサー、コンピュータ等が挙げられる。
【０１０６】
インクジェット記録装置としては、インクジェットプリンター、ファクシミリ装置、複写装置、プリンタ／ファックス／コピア複合機等が挙げられる。
【０１０７】
インクジェット記録装置を用いて画像が記録される記録媒体としては、特に限定されないが、普通紙、印刷用塗工紙、光沢紙、特殊紙、布、フィルム、ＯＨＰシート等が挙げられる。
【０１０８】
図１に、インクジェット記録装置の一例として、インクジェットプリンターを示す。
【０１０９】
インクジェットプリンター１００は、普通紙を装填するための給紙トレイ１０１と、画像が記録された普通紙をストックするための排紙トレイ１０２と、インクカートリッジ装填部１０３とを有する。インクカートリッジ装填部１０３の上面には、操作キー、表示器等が設置されている操作部１０４が配置されている。インクカートリッジ装填部１０３には、インクカートリッジ２００を着脱するための開閉可能なカバー１０３ａが設置されている。
【０１１０】
インクジェットプリンター１００内には、図２及び図３に示すように、左右の側板（不図示）に横架したガイドロッド１０５とステー１０６により、キャリッジ１０７が主走査方向Ａに摺動自在に保持されており、主走査モータ（不図示）により、主走査方向Ａに移動走査される。
【０１１１】
キャリッジ１０７には、イエロー（Ｙ）、シアン（Ｃ）、マゼンタ（Ｍ）及びブラック（Ｂｋ）の各色のインク滴を吐出する４個のインクジェットヘッド１０８が、複数のインク吐出口が主走査方向Ａと交叉する方向に配列されており、インク滴が吐出される方向が下方になるように装着されている。
【０１１２】
インクジェットヘッド１０８としては、特に限定されないが、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等を有するものを用いることができる。
【０１１３】
また、キャリッジ１０７には、インクジェットヘッド１０８に各色のインクを供給するための各色のサブタンク１０９が搭載されている。サブタンク１０９には、インク供給チューブ（不図示）を介して、インクカートリッジ装填部１０３に装填されたインクカートリッジ２００から、インクジェットインクが供給されて補充される。
【０１１４】
一方、給紙トレイ１０２の普通紙積載部（圧板）１０２ａ上に積載されている普通紙Ｐを給紙するための給紙部として、普通紙積載部１０２ａから普通紙Ｐを１枚ずつ分離給送する給紙コロ１１０及び給紙コロ１１０に対向して配置されており、摩擦係数の大きい材質から構成される分離パッド１１１が設置されている。このとき、分離パッド１１１は、給紙コロ１１０側に付勢されている。
【０１１５】
給紙部からガイド１１２を介して給紙された普通紙Ｐをインクジェットヘッド１０８の下方側で搬送するための搬送部として、普通紙Ｐを静電吸着して搬送するための搬送ベルト１１３と、普通紙Ｐを搬送ベルト１１３との間で挟んで搬送するためのカウンタローラ１１４と、略鉛直上方に搬送される普通紙Ｐを略９０°方向転換させて搬送ベルト１１３上に倣わせるための搬送ガイド１１５と、押さえ部材１１６により搬送ベルト１１３側に付勢されている先端加圧コロ１１７が設置されている。また、搬送ベルト１１３の表面を帯電させるための帯電ローラ１１８が設置されている。
【０１１６】
搬送ベルト１１３は、無端状ベルトであり、搬送ローラ１１９とテンションローラ１２０との間に張架されており、普通紙Ｐを搬送する方向Ｂに周回可能である。また、搬送ベルト１１３の裏側には、インクジェットヘッド１０８による画像記録領域に対応してガイド部材１２１が配置されている。
【０１１７】
搬送ベルト１１３としては、特に限定されないが、厚さが４０μｍ程度のテトラフルオロエチレンとエチレンの共重合体（ＥＴＦＥ）等の樹脂から構成される、普通紙Ｐを静電吸着する表層と、カーボンにより抵抗が制御されている以外は、表層と同一の材質から構成される裏層（中抵抗層、アース層）を有するものを用いることができる。
【０１１８】
なお、インクジェットヘッド１０８により画像が記録された普通紙Ｐを排紙するための排紙部として、搬送ベルト１１３から普通紙Ｐを分離するための分離爪１２２と、排紙ローラ１２３及び排紙コロ１２４が設置されており、排紙ローラ１２３の下方に排紙トレイ１０３が配置されている。
【０１１９】
インクジェット記録装置１００の背面部には、両面給紙ユニット１２５が着脱自在に装着されている。両面給紙ユニット１２５は、搬送ベルト１１３が普通紙Ｐを搬送する方向Ｂに対して逆方向に回転することにより戻される普通紙Ｐを取り込んで反転させた後、カウンタローラ１１４と搬送ベルト１１３との間に給紙する。なお、両面給紙ユニット１２５の上面には、手差し給紙部１２６が設置されている。
【０１２０】
インクジェットプリンター１００においては、給紙部から普通紙Ｐが１枚ずつ分離給紙され、略鉛直上方に給紙された普通紙Ｐは、ガイド１１２で案内され、搬送ベルト１１３とカウンタローラ１１４との間に挟まれて搬送される。さらに、先端を搬送ガイド１１５で案内されて先端加圧コロ１１７で搬送ベルト１１３に押し付けられ、略９０°搬送方向を転換される。
【０１２１】
このとき、帯電ローラ１１８により搬送ベルト１１３が帯電されているため、普通紙Ｐは、搬送ベルト１１３に静電吸着されて搬送される。そこで、キャリッジ１０７を移動させながら画像信号に応じて、インクジェットヘッド１０８を駆動することにより、停止している普通紙Ｐにインクジェットインクを吐出して１行分の画像を記録し、普通紙Ｐを所定量搬送した後、次の１行分の画像を記録する。画像の記録が終了した信号又は普通紙Ｐの後端が画像記録領域に到達した信号を受けることにより、画像記録動作を終了して、普通紙Ｐを排紙トレイ１０３に排紙する。
【０１２２】
そして、サブタンク１０９内のインクの残量のニアーエンドが検知されると、インクカートリッジ（不図示）から所要量のインクジェットインクがサブタンク１０９に補給される。
【０１２３】
インクジェットプリンター１００においては、インクカートリッジ２００中のインクジェットインクを使い切ったときには、インクカートリッジ２００の筐体を分解して内部のインク袋を交換することができる。また、インクカートリッジ２００は、縦置きで前面装填構成としても、安定してインクを供給することができる。したがって、インクジェットプリンター１００の上方が塞がって設置されているような場合、例えば、ラック内に収納されている場合、又は、インクジェットプリンター１００の上面に物が置かれているような場合であっても、インクカートリッジ２００を容易に交換することができる。
【０１２４】
図４に、インクカートリッジ２００を示す。
【０１２５】
インクカートリッジ２００は、インクジェットインクが充填されているインク袋２０１がプラスチック製の筐体２０２内に収容され、インクジェットプリンター１００に着脱可能に装着して用いられる。
【０１２６】
インク袋２０１は、透気性のないアルミニウムラミネートフィルム、樹脂フィルム等の包装部材から構成されており、インク注入口２０１ａからインクジェットインクを充填して、排気した後、インク注入口２０１ａを融着することにより密閉されている。また、インク袋２０１には、ゴム部材から構成されるインク排出口２０１ｂが形成されており、サブタンク１０９にインクジェットインクを供給する際には、インク排出口２０１ｂにインク供給チューブの先端に設置されている針を刺す。
【０１２７】
以上、上記実施形態のインクジェットインクをキャリッジが走査するシリアル型（シャトル型）インクジェット記録装置に適用する例について説明したが、ライン型ヘッドを有するライン型インクジェット記録装置にも同様に適用することができる。
【実施例】
【０１２８】
以下、本発明を実施例によりさらに説明するが、本発明は、実施例に限定されない。なお、部は、質量部を意味する。
【０１２９】
＜メタクリル酸オレイルの合成＞
攪拌機、空気バブリング管、脱水管及び冷却管を備えた２Ｌのナス型フラスコに、オレイルアルコールのＵＮＪＥＣＯＬ−９０Ｎ（新日本理化社製）６００ｇ、メタクリル酸３９２ｇ、ｎ−ヘプタン４００ｇ、ｐ−トルエンスルホン酸１．０ｇ及びハイドロキノンモノメチルエーテル４．９６ｇを加え、１２０℃で９時間脱水反応させた。次に、アルカリ水洗した後、２回水洗した。さらに、エバポレーターを用いて、空気をバブリングしながら脱低沸し、化学式
【０１３０】
【化６】
2014132056.tif 000007
で表されるメタクリル酸オレイル７４９ｇを得た。
【０１３１】
生成物の１ＨＮＭＲのδ値を以下に示す。
【０１３２】
δ＝０．８〜１．０付近（３．０Ｈ）：オレイル基中のメチル基のプロトン
δ＝１．２〜１．７付近（２６Ｈ）：オレイル基中のカルボニルオキシ基又はメチン基に結合していないメチレン基のプロトン
δ＝１．９５〜２．１付近（６．２Ｈ）：メタクリル基中のメチル基のプロトンと、オレイル基中のメチン基に結合しているメチレン基のプロトン
δ＝４．１〜４．２付近（２．０Ｈ）：オレイル基中のカルボニルオキシ基に結合しているメチレン基のプロトン
δ＝５．３〜５．５付近（１．７Ｈ）：オレイル基中のメチン基のプロトン
δ＝５．５〜５．６付近（１．０Ｈ）：メタクリロイル基中のメチレン基の一方のプロトン
δ＝６．１〜６．２付近（１．０Ｈ）：メタクリロイル基中のメチレン基の他方のプロトン
（酸基を有する共重合体１の合成）
撹拌機、温度計、窒素導入管を備えたフラスコに、溶媒１−メトキシ−２−プロパノール５００部と、化学式
【０１３３】
【化７】
2014132056.tif 000008
で表されるホスマーＭ（リン酸２−（メタクリロイルオキシ）エチル）６０部、メタクリル酸オレイル４０部、重合開始剤アゾビスイソブチロニトリル４部を入れた後、１１０℃に昇温し、窒素気流下、４時間重合した。次に、溶媒の半量程度を留去した後、大量のメタノール中に注入して、酸基を有する共重合体１を析出させた。さらに、析出した酸基を有する共重合体１を乾燥させた。酸基を有する共重合体１は、重量平均分子量が１３０００であった。
【０１３４】
（酸基を有する共重合体２の合成）
ホスマーＭの代わりに、化学式
【０１３５】
【化８】
2014132056.tif 000009
で表されるライトアクリレートＰ−１Ａ（リン酸２−（アクリロイルオキシ）エチル）を用いた以外は、酸基を有する共重合体１と同様にして、重量平均分子量が１２０００の酸基を有する共重合体２を得た。
【０１３６】
（酸基を有する共重合体３の合成）
ホスマーＭ及びメタクリル酸オレイルの添加量を、それぞれ１０部及び９０部に変更した以外は、酸基を有する共重合体１と同様にして、重量平均分子量が１６０００の酸基を有する共重合体３を得た。
【０１３７】
（酸基を有する共重合体４の合成）
ホスマーＭ及びメタクリル酸オレイルの添加量を、それぞれ２０部及び８０部に変更した以外は、酸基を有する共重合体１と同様にして、重量平均分子量が１５０００の酸基を有する共重合体４を得た。
【０１３８】
（酸基を有する共重合体５の合成）
ホスマーＭ及びメタクリル酸オレイルの添加量を、それぞれ９０部及び１０部に変更した以外は、酸基を有する共重合体１と同様にして、重量平均分子量が１５０００の酸基を有する共重合体５を得た。
【０１３９】
（酸基を有する単独重合体の合成）
ホスマーＭ及びメタクリル酸オレイルの添加量を、それぞれ１００部及び０部に変更した以外は、酸基を有する共重合体１と同様にして、重合したが、ゲル化した。
【０１４０】
（酸基を有する共重合体６の合成）
メタクリル酸オレイルの代わりに、スチレンを用いた以外は、酸基を有する共重合体４と同様にして、重量平均分子量が１００００の酸基を有する共重合体６を得た。
【０１４１】
（酸基を有する共重合体７の合成）
メタクリル酸オレイルの代わりに、メタクリル酸セチルを用いた以外は、酸基を有する共重合体４と同様にして、重量平均分子量が１１０００の酸基を有する共重合体７を得た。
【０１４２】
（酸基を有する共重合体８の合成）
ホスマーＭの代わりに、メタクリル酸を用いた以外は、酸基を有する共重合体４と同様にして、重量平均分子量が１１０００の酸基を有する共重合体８を得た。
【０１４３】
表１に、酸基を有する共重合体１〜８の特性を示す。
【０１４４】
【表１】
2014132056.tif 000010
＜重量平均分子量＞
カラム恒温槽ＣＴＯ−２０Ａ（島津製作所社製）、検出器ＲＩＤ−１０Ａ（島津製作所社製）、溶離液流路ポンプＬＣ−２０ＡＤ（島津製作所社製）、デガッサＤＧＵ−２０Ａ（島津製作所社製）及びオートサンプラーＳＩＬ−２０Ａ（島津製作所社製）を用いて、ＧＰＣ法により、重量平均分子量を測定した。カラムとしては、排除限界分子量が２×１０５の水系ＳＥＣカラムＴＳＫｇｅｌＧ３０００ＰＷＸＬと、排除限界分子量が２．５×１０６のＴＳＫｇｅｌＧ５０００ＰＷＸＬと、排除限界分子量が５×１０７のＴＳＫｇｅｌＧ６０００ＰＷＸＬ（東ソー社製）を接続したものを用いた。サンプルとしては、溶離液で２ｇ／１００ｍｌに調製したものを用いた。溶離液としては、酢酸及び酢酸ナトリウムの含有量をそれぞれ０．５ｍｏｌ／Ｌに調整した水溶液を用いた。カラム温度を４０℃とし、流速を１．０ｍｌ／ｍｉｎとした。較正曲線は、分子量が１０６５、５０５０、２４０００、５００００、１０７０００、１４００００、２５００００、５４００００、９２００００の９種のポリエチレングリコールの標準サンプルを用いて作成した。
【０１４５】
＜実施例１＞
１０ｇの酸基を有する共重合体１及び水８０ｇを混合した後、１０質量％の水酸化カリウム水溶液を滴下して、中和率が１００％となるように中和した。次に、水で希釈して、１０質量％の酸基を含有する共重合体１のカリウム塩の水溶液を得た。
【０１４６】
カーボンブラックＮＩＰＥＸ１５０（デグッサ社製）２０部、１０質量％の酸基を有する共重合体１のカリウム塩の水溶液５０部及び純水３０部を混合した後、ディスクタイプのビーズミルＫＤＬ型（シンマルエンタープライゼス社製）を用いて、周速を１０ｍ／ｓとして、１０分間循環分散させた。このとき、メディアとして、直径が０．１ｍｍのジルコニアボールを用いた。次に、孔径が１．２μｍのメンブレンフィルターを用いて、ろ過した後、水で希釈して、２０質量％の顔料分散体を得た。
【０１４７】
２０質量％の顔料分散体４０部、湿潤剤１，３−ブタンジオール２０部、湿潤剤グリセリン１０部、浸透剤２−エチル−１，３−ヘキサンジオール１部、浸透剤２，２，４−トリメチル−１，３−ペンタジオール１部、４０質量％のフッ素系界面活性剤Ｚｏｎｙｌ  ＦＳ−３００（ＤｕＰｏｎｔ社製）２部及び蒸留水２６部を混合した後、１．５時間撹拌した。次に、孔径が１．２μｍのメンブレンフィルターを用いて、ろ過し、インクジェットインクを得た。
【０１４８】
＜実施例２＞
酸基を有する共重合体１の代わりに、酸基を有する共重合体２を用いた以外は、実施例１と同様にして、インクジェットインクを得た。
【０１４９】
＜実施例３＞
酸基を有する共重合体１の代わりに、酸基を有する共重合体３を用いた以外は、実施例１と同様にして、インクジェットインクを得た。
【０１５０】
＜実施例４＞
酸基を有する共重合体１の代わりに、酸基を有する共重合体４を用いた以外は、実施例１と同様にして、インクジェットインクを得た。
【０１５１】
＜実施例５＞
酸基を有する共重合体１の代わりに、酸基を有する共重合体５を用いた以外は、実施例１と同様にして、インクジェットインクを得た。
【０１５２】
＜実施例６＞
１０ｇの酸基を有する共重合体１及び水８０ｇを混合した後、１０質量％の水酸化リチウム水溶液を滴下して、中和率が１００％となるように中和した。次に、水で希釈して、１０質量％の酸基を含有する共重合体１のリチウム塩の水溶液を得た。
【０１５３】
１０質量％の酸基を含有する共重合体１のカリウム塩の水溶液の代わりに、１０質量％の酸基を含有する共重合体１のリチウム塩の水溶液を用いた以外は、実施例１と同様にして、インクジェットインクを得た。
【０１５４】
＜実施例７＞
１０ｇの酸基を有する共重合体１及び水８０ｇを混合した後、１０質量％の２−アミノ−２−エチル−１，３−プロパンジオール（ＡＥＰＤ）水溶液を滴下して、中和率が１００％となるように中和した。次に、水で希釈して、１０質量％の酸基を含有する共重合体１の１，１−ビス（ヒドロキシメチル）プロピルアンモニウム塩の水溶液を得た。
【０１５５】
１０質量％の酸基を含有する共重合体１のカリウム塩の水溶液の代わりに、１０質量％の酸基を含有する共重合体１の１，１−ビス（ヒドロキシメチル）プロピルアンモニウム塩の水溶液を用いた以外は、実施例１と同様にして、インクジェットインクを得た。
【０１５６】
＜実施例８＞
実施例１と同様にして、２０質量％の顔料分散体を得た。
【０１５７】
２０質量％の顔料分散体４０部、湿潤剤１，３−ブタンジオール７．５部、湿潤剤グリセリン２．５部、浸透剤２−エチル−１，３−ヘキサンジオール１部、浸透剤２，２，４−トリメチル−１，３−ペンタジオール１部、４０質量％のフッ素系界面活性剤Ｚｏｎｙｌ  ＦＳ−３００（ＤｕＰｏｎｔ社製）２部及び蒸留水４６部を混合した後、１．５時間撹拌した。次に、孔径が１．２μｍのメンブレンフィルターを用いて、ろ過し、インクジェットインクを得た。
【０１５８】
＜実施例９＞
実施例１と同様にして、２０質量％の顔料分散体を得た。
【０１５９】
２０質量％の顔料分散体４０部、湿潤剤，３−ブタンジオール１５部、湿潤剤グリセリン５部、浸透剤２−エチル−１，３−ヘキサンジオール１部、浸透剤２，２，４−トリメチル−１，３−ペンタジオール１部、４０質量％のフッ素系界面活性剤Ｚｏｎｙｌ  ＦＳ−３００（ＤｕＰｏｎｔ社製）２部及び蒸留水３６部を混合した後、１．５時間撹拌した。次に、孔径が１．２μｍのメンブレンフィルターを用いて、ろ過し、インクジェットインクを得た。
【０１６０】
＜実施例１０＞
実施例１と同様にして、２０質量％の顔料分散体を得た。
【０１６１】
２０質量％の顔料分散体４０部、湿潤剤１，３−ブタンジオール３５部、湿潤剤グリセリン１５部、浸透剤２−エチル−１，３−ヘキサンジオール１部、浸透剤２，２，４−トリメチル−１，３−ペンタジオール１部、４０質量％のフッ素系界面活性剤Ｚｏｎｙｌ  ＦＳ−３００（ＤｕＰｏｎｔ社製）２部及び蒸留水６部を混合した後、１．５時間撹拌した。次に、孔径が１．２μｍのメンブレンフィルターを用いて、ろ過し、インクジェットインクを得た。
【０１６２】
＜実施例１１＞
１０ｇの酸基を有する共重合体１及び水８０ｇを混合した後、１０質量％の水酸化リチウム水溶液を滴下して、中和率が５０％となるように中和した。次に、水で希釈して、１０質量％の酸基を含有する共重合体１のリチウム塩の水溶液を得た。
【０１６３】
１０質量％の酸基を含有する共重合体１のカリウム塩の水溶液の代わりに、１０質量％の酸基を含有する共重合体１のリチウム塩の水溶液を用いた以外は、実施例１と同様にして、インクジェットインクを得た。
【０１６４】
＜実施例１２＞
カーボンブラックＮＩＰＥＸ１５０（デグッサ社製）の代わりに、ピグメントブルー１５：３のクロモファインブルー（大日精化社製）を用いた以外は、実施例１と同様にして、インクジェットインクを得た。
【０１６５】
＜実施例１３＞
カーボンブラックＮＩＰＥＸ１５０（デグッサ社製）の代わりに、ピグメントレッド１２２のトナーマゼンタＥＯ０２（クラリアント社製）を用いた以外は、実施例１と同様にして、インクジェットインクを得た。
【０１６６】
＜実施例１４＞
カーボンブラックＮＩＰＥＸ１５０（デグッサ社製）の代わりに、ピグメントイエローのファーストイエロー５３１（大日精化社製）を用いた以外は、実施例１と同様にして、インクジェットインクを得た。
【０１６７】
＜比較例１＞
酸基を有する共重合体１の代わりに、酸基を有する共重合体６を用いた以外は、実施例１と同様にして、インクジェットインクを得た。
【０１６８】
＜比較例２＞
酸基を有する共重合体１の代わりに、酸基を有する共重合体７を用いた以外は、実施例１と同様にして、インクジェットインクを得た。
【０１６９】
＜比較例３＞
酸基を有する共重合体１の代わりに、酸基を有する共重合体８を用いた以外は、実施例１と同様にして、インクジェットインクを得た。
【０１７０】
＜比較例４＞
比較例１と同様にして、２０質量％の顔料分散体を得た。
【０１７１】
２０質量％の顔料分散体４０部、湿潤剤１，３−ブタンジオール７．５部、湿潤剤グリセリン２．５部、浸透剤２−エチル−１，３−ヘキサンジオール１部、浸透剤２，２，４−トリメチル−１，３−ペンタジオール１部、４０質量％のフッ素系界面活性剤Ｚｏｎｙｌ  ＦＳ−３００（ＤｕＰｏｎｔ社製）２部及び蒸留水４６部を混合した後、１．５時間撹拌した。次に、孔径が１．２μｍのメンブレンフィルターを用いて、ろ過し、インクジェットインクを得た。
【０１７２】
表２に、実施例１〜１３及び比較例１〜４のインクジェットインクの特性を示す。
【０１７３】
【表２】
2014132056.tif 000011
次に、実施例１〜１３及び比較例１〜４のインクジェットインクの画像濃度及び保存安定性を評価した。
【０１７４】
＜普通紙における画像濃度＞
２３℃、５０％ＲＨの環境下で、インクジェットプリンターＩＰＳｉＯ  ＧＸ５０００（株式会社リコー製）にインクジェットインクを充填した。次に、Ｍｉｃｒｏｓｏｆｔ  Ｗｏｒｄ２０００（Ｍｉｃｒｏｓｏｆｔ社製）を用いて作成した６４ｐｏｉｎｔの文字「■」の記載のあるチャートを普通紙ＭｙＰａｐｅｒ（株式会社リコー製）に印字した後、Ｘ−Ｒｉｔｅ９３８（株式会社ロミクス製）を用いて「■」の画像濃度を測定した。このとき、印字モードとしては、インクジェットプリンター添付のドライバで普通紙のユーザー設定より「普通紙−標準はやい」モードを「色補正なし」と改変したモードを用いた。
【０１７５】
ブラックインクの場合、画像濃度が１．３０以上である場合をＡ、１．２５以上１．３０未満である場合をＢ、１．２０以上１．２５未満である場合をＣ、１．１０以上１．２０未満である場合をＤ、１．１０未満である場合又はブラックインクがゲル化して評価できない場合をＥとして、判定した。
【０１７６】
イエローインクの場合、画像濃度が０．７５以上である場合をＢ、０．７０以上０．７５未満である場合をＣ、０．６５以上０．７０未満満である場合をＤ、０．６５未満である場合又はイエローインクがゲル化して評価できない場合をＥとして、判定した。
【０１７７】
マゼンタインクの場合、画像濃度が０．９０以上である場合をＢ、０．８０以上０．９０未満である場合をＣ、０．７０以上０．８０未満である場合をＤ、０．７０未満である場合又はマゼンタインクがゲル化して評価できない場合をＥとして、判定した。
【０１７８】
シアンインクの場合、画像濃度が１．００以上である場合をＢ、０．９０以上１．００未満である場合をＣ、０．７０以上０．８０未満である場合をＤ、０．８０未満である場合又はシアンインクがゲル化して評価できない場合をＥとして、判定した。
【０１７９】
＜保存安定性＞
インクジェットインクをインクカートリッジに充填して６０℃で２週間保存し、保存前後の粘度の変化率を求めた。保存前後の粘度の変化率の絶対値が５％未満である場合を
Ａ、５％以上８％未満である場合をＢ、８％以上１０％未満である場合をＣ、１０％以上３０％未満である場合をＤ、３０％以上である場合又はインクジェットインクがゲル化して評価できない場合をＥとして、判定した。
【０１８０】
表３に、実施例１〜１４及び比較例１〜４のインクジェットインクの画像濃度及び保存安定性の評価結果を示す。
【０１８１】
【表３】
2014132056.tif 000012
表３から、実施例１〜１４のインクジェットインクは、普通紙における画像濃度及び保存安定性に優れることがわかる。
【０１８２】
一方、比較例１、４のインクジェットインクは、スチレン由来の構成単位を有する酸基を有する共重合体６のカリウム塩を含むため、保存安定性が低下する。
【０１８３】
比較例２のインクジェットインクは、メタクリル酸セチル由来の構成単位を有する酸基を有する共重合体７のカリウム塩を含むため、保存安定性が低下する。
【０１８４】
比較例３のインクジェットインクは、メタクリル酸由来の構成単位を有する酸基を有する共重合体８のカリウム塩を含むため、普通紙における画像濃度が低下する。
【符号の説明】
【０１８５】
１００    インクジェットプリンター
１０８    インクジェットヘッド
２００    インクカートリッジ
【先行技術文献】
【特許文献】
【０１８６】
【特許文献１】特開２００６−３４２２０１号公報
【図１】
2014132056.tif 000017
【図２】
2014132056.tif 000018
【図３】
2014132056.tif 000019
【図４】
2014132056.tif 000020